光電変換セルの受光面側に波長変換層を備えた太陽電池であって、前記波長変換層は、エチレン-酢酸ビニル共重合体を主成分とする樹脂層と、該樹脂層中に分散されたMAl2O4:EuMは、SrおよびBaのうちの少なくとも1種またはM2SiO4:EuMは、SrおよびBaのうちの少なくとも1種で表されるいずれかの複合酸化物の粒子とを含み、前記波長変換層の平均厚みが0.03~1.0mmであり、前記複合酸化物は、粒子の平均粒子径が10.0~23.0μmであるとともに、前記樹脂層100質量部に対し、0.5~80.0質量部含まれていることを特徴とする太陽電池。MAl2O4:EuMは、SrまたはBaで表される前記複合酸化物は、粒子の平均粒子径が10.0~20.0μmであり、前記樹脂層を100質量部としたときの含有量が50.0~80.0質量部であるとともに、前記波長変換層の平均厚みが0.03~0.6mmであることを特徴とする請求項1に記載の太陽電池。M2SiO4:EuMは、SrまたはBaで表される前記複合酸化物は、粒子の平均粒子径が10.0~20.0μmであり、前記樹脂層を100質量部としたときの含有量が4.8~80.0質量部であるとともに、前記波長変換層の平均厚みが0.03~0.6mmであることを特徴とする請求項1に記載の太陽電池。しかしながら、上記特許文献1に記載の太陽電池は、封止層に含まれる蛍光体材料の粒径が1μm以下と小さいことから、光の透過率は高いものの、蛍光体材料としての発光強度が低いという問題があった。従って、本発明は、光の透過率が高くかつ高い発光強度を得ることのできる波長変換層を備えた太陽電池を得ることを目的とする。本発明の太陽電池は、光電変換セルの受光面側に波長変換層を備えた太陽電池であって、前記波長変換層は、エチレン-酢酸ビニル共重合体を主成分とする樹脂層と、該樹脂層中に分散されたMAl2O4:EuMは、SrおよびBaのうちの少なくとも1種またはM2SiO4:EuMは、SrおよびBaのうちの少なくとも1種で表されるいずれかの複合酸化物の粒子とを含み、前記波長変換層の平均厚みが0.03~1.0mmであり、前記複合酸化物は、粒子の平均粒子径が10.0~23.0μmであるとともに、前記樹脂層100質量部に対し、0.5~80.0質量部含まれていることを特徴とする。本発明によれば、光の透過率が高くかつ高い発光強度を得ることのできる波長変換層を備えた太陽電池を得ることができる。図1は、本発明の太陽電池の一実施形態の積層状態を示す概略断面図である。本実施形態の太陽電池は、太陽光1の受光面側から板状の透光性基板3、波長変換層5、光電変換セル7、裏面電極層9、裏面側封止層11および裏面側カバー層13がこの順に積層された構成となっている。なお、図示していないが、光電変換セル7は、太陽電池内に複数配置され、これらはインターコネクタにより電気的に接続されている。本実施形態の太陽電池においては、波長変換層5が、エチレン-酢酸ビニル共重合体を主成分とする樹脂層5aと、該樹脂層中に分散されているMAl2O4:EuMは、SrおよびBaのうちの少なくとも1種またはM2SiO4:EuMは、SrおよびBaのうちの少なくとも1種で表されるいずれかの複合酸化物の粒子5bとを含んで構成されている。また、波長変換層の平均厚みが0.03~1.0mmであり、複合酸化物の粒子5bは、その平均粒子径が10.0~23.0μmであり、さらには、フロント側封止層5中の樹脂層5aを100質量部としたときの複合酸化物の含有量が0.5~80.0質量部である。ここで、複合酸化物の粒子5bを構成しているMAl2O4およびM2SiO4は、母結晶を構成するものであり、Euは賦活剤として含まれているものである。また、エチレン-酢酸ビニル共重合体を主成分とするとは、樹脂層5a中にエチレン-酢酸ビニル共重合体が90質量以上含まれている場合をいう。本実施形態の太陽電池によれば、波長変換層5が、エチレン-酢酸ビニル共重合体を主成分とする樹脂層5aと、該樹脂層中に分散されているMAl2O4:EuMは、SrおよびBaのうちの少なくとも1種またはM2SiO4:EuMは、SrおよびBaのうちの少なくとも1種で表されるいずれかの複合酸化物の粒子5bとを含んで構成されていることから、紫外線の領域である波長300~390nmの光を吸収して、可視光の領域である波長400~900nmの波長に変換する機能を有している。また、波長変換層5の平均厚みが0.03~1.0mmであり、複合酸化物の粒子5bの平均粒子径が10.0~23.0μmであり、また、波長変換層5中に含まれる複合酸化物の含有量が樹脂層5aを100質量部としたときに0.5~80.0質量部であることから、波長変換層5における光の透過率および蛍光強度を高めることが可能となる。これに対し、波長変換層5中に含まれる複合酸化物の粒子5bの平均粒子径が10.0μmよりも小さい場合には、波長変換層5における複合酸化物粒子5bからの蛍光強度が大きく低下するおそれがある。一方、複合酸化物の粒子5bの平均粒子径が23.0μmよりも大きい場合には、蛍光強度が大きく低下するとともに、波長変換層5における光の透過率も低下してしまう。また、波長変換層5中に含まれている複合酸化物の含有量が、樹脂層5aを100質量部としたときの割合で、0.5質量部よりも少ない場合には、波長変換の機能を有する材料が少なくなるために、波長変換層5の全体における複合酸化物粒子5bからの蛍光強度が弱いものとなる。一方、波長変換層5中に含まれている複合酸化物の含有量が樹脂層5aを100質量部としたときの割合で、80.0質量部よりも多い場合には、緻密且つ滑らかな膜状の波長変換層5を形成できなくなる。さらに、波長変換層5の平均厚みが0.03mmよりも薄い場合には、波長変換層5に微粒の複合酸化物の粒子を用いなければならないことから高い蛍光強度を得ることが困難となる。一方、波長変換層5の平均厚みが1.0mmよりも厚くなると、透過率が大きく低下してしまう。このため、本実施形態の太陽電池では、波長変換層5の平均厚みが0.03~1.0mmであり、また、波長変換層5中に含まれる複合酸化物の粒子5bの平均粒子径は10.0~23.0μmであり、さらに、複合酸化物の含有量は樹脂層5aを100質量部としたときに0.5~80.0質量部であるのが良い。本実施形態の太陽電池における波長変換層5を構成するMAl2O4:EuMは、SrまたはBaは、Ba:0~0.19、Sr:0.8~0.99およびEu:0.008~0.012のモル比であることが望ましく、また、M2SiO4:Euは、Ba:1.5~1.95、Sr:0~0.45およびEu:0.04~0.06のモル比であることが望ましい。また、波長変換層5に用いる複合酸化物として、MAl2O4:EuMは、SrまたはBaを用いる場合、その平均粒子径が10.0~20.0μmであり、樹脂層5aを100質量部としたときの含有量が50.0~80.0質量部であり、さらに、波長変換層5の平均厚みが0.03~0.6mmであることが望ましい。また、波長変換層5に用いる複合酸化物として、M2SiO4:EuMは、SrまたはBaを用いる場合には、その平均粒子径が10.0~20.0μmであり、樹脂層5aを100質量部としたときの含有量は4.8~80.0質量部であり、波長変換層5の平均厚みが0.03~0.6mmであることが望ましい。波長変換層5の平均厚みが上記範囲である場合において、それぞれの複合酸化物の粒子5bが上記の平均粒子径と含有量とを有するものであると、波長変換機能を有する材料として、さらに高い蛍光強度および透過率を得ることができる。本実施形態の太陽電池を構成する波長変換層5としては、特に、複合酸化物の粒子が波長変換層5の厚み方向に1個だけ入り、二次元的に配列しているものがよい。なお、波長変換層5の平均厚みは太陽電池を解体して部分的に切り出した試料の断面観察から等間隔に10~20箇所測定した平均値より求める。波長変換層5中に含まれる複合酸化物の粒子5bの平均粒子径は、太陽電池を解体して取り出した波長変換層5から、その一部を切り出し、表面研磨を行った後、走査型電子顕微鏡を用いて、その表面の組織の写真を撮り、その写真上で複合酸化物の粒子が30~50個入る円を描き、円内および円周にかかった粒子を選択し、各粒子の輪郭を画像処理し、各粒子の面積を求め、同じ面積を持つ円に置き換えたときの直径を算出し、その平均値より求める。波長変換層5中に含まれている複合酸化物の含有量は波長変換層5から切り出した試料の樹脂層を適当な溶剤に溶解させて、試料全体の質量に対し、残った複合酸化物の粒子の量を重量比として求める。次に、本実施形態の太陽電池を構成する各部材について説明する。透光性基板3としては、耐候性および機械的強度の点で、ガラスやポリカーボネート樹脂などからなる基板が用いられ、その厚さは、3mm~5mm程度であることが望ましい。波長変換層5および裏面側封止層11は、上述のように、エチレン-酢酸ビニル共重合体を主成分とする有機樹脂が用いられるが、光電変換セル7への接着性、耐久性および加工性の点で、ポリビニルブチラールPVBやシリコーンなどが10質量以下の割合で含まれていてもよく、また、波長変換層5および裏面側封止層11の厚さは0.4~1mm程度が良い。なお、本実施形態に用いるエチレン-酢酸ビニル共重合体としては、紫外線吸収剤を含まないものが望ましい。紫外線吸収剤自体による紫外光の吸収ロスを低減でき、これにより、透過率と発光強度とをさらに高めることができるからである。光電変換セル7は、単結晶シリコンや多結晶シリコン基板などからなり、その厚みは0.3~0.4mm程度であるのが良い。裏面電極層9は、Ag、Ni、Cu、Alおよび半田から選ばれる1種の金属材料が工程に用いられる。裏面側カバー層13は、水分を透過しないようにアルミ箔を挟持した耐候性を有するフッ素系樹脂シートやアルミナまたはシリカを蒸着したポリエチレンテレフタレ-トPETシートなどが好適なものとして用いられる。また、インターコネクタは、ハンダを被覆した銅箔等が好適に用いられる。また、本実施形態の太陽電池を構成する波長変換層5は、樹脂層5aを2層構造とし、各層に複合酸化物の粒子5bを分けて分散させたものであってもよく、この場合、1層当たりの受光面側封止層5の厚さが薄い場合に、樹脂層5a中に含ませる複合酸化物の粒子5bの分散性をより均一なものにでき、これにより波長変換層5の全体にわたる光の透過率と発光強度を高めることが可能となる。次に、本実施形態の太陽電池の製造方法について、図1を基に説明する。波長変換層5には、エチレン-酢酸ビニル共重合体を主成分とする樹脂粉末と、MAl2O4:EuMは、SrおよびBaのうちの少なくとも1種またはM2SiO4:EuMは、SrおよびBaのうちの少なくとも1種で表されるいずれかの複合酸化物の粒子5bとを用いるが、この場合、複合酸化物の粒子を、樹脂粉末100質量部に対し、0.5~80.0質量部の割合で配合して加熱したロールミルを用いて混合する。次に、混合した組成物を2枚のポリエチレンテレフタレート間にプレスを用いて挟んで所定厚さのシート状成形体を作製する。次に、シート状成形体からポリエチレンテレフタレートフィルムを剥がして波長変換層5となるシートを取り出し、透光性基板3、光電変換セル7、裏面電極層9、裏面側封止層11および裏面側カバー層13と共に、図1のように積層し、100~200°Cに設定した真空ラミネータを用いて予備加熱して積層体を作製する。次に、この予備加熱された積層体を100~220°Cの温度にて加熱して樹脂成分を硬化させることによって太陽電池を得る。太陽電池を構成する波長変換層となるシートを以下のように作製し評価した。まず、エチレン-酢酸ビニル共重合体からなる樹脂粉末と、MAl2O4:EuMは、SrおよびBaのうちの少なくとも1種またはM2SiO4:EuMは、SrおよびBaのうちの少なくとも1種で表されるいずれかの複合酸化物の粒子とを準備した。次に、樹脂粉末と複合酸化物の粒子とを、樹脂粉末100質量部に対する割合として表1に示す量だけ配合し、加熱したロールミルを用いて混合して、樹脂粉末と複合酸化物の粒子とが混合された組成物を作製した。次に、この組成物を2枚のポリエチレンテレフタレート間にプレスを用いて挟んでシート状成形体を作製した。次に、シート状成形体からポリエチレンテレフタレートフィルムを剥がして、受光面側封止層となるシートを取り出し、次に、約150°Cに設定した真空ラミネータを用いて加熱して波長変換層となるシートを作製した。次に、作製した波長変換層となるシートについて、日本分光社製の分光蛍光光度計FP-6500を用いて、波長350nmの入射光を照射して蛍光発光スペクトルを測定した。蛍光強度は蛍光発光スペクトルの面積から求めた。また、日立製作所製の分光光度計U-2010を用いて、波長300~800nmの光を照射して吸光度を測定した。透過率は吸光度より算出し波長300~800nmにおける透過率の平均値として求めた。波長変換層の平均厚みはシートの断面観察から等間隔に20箇所測定した厚みの平均値より求めた。波長変換層となるシート中に含まれる複合酸化物の粒子の平均粒子径は、シートの一部を切り出し、表面研磨を行った後、走査型電子顕微鏡を用いて、その表面の組織の写真を撮り、その写真上で複合酸化物の粒子が約30個入る円を描き、円内および円周にかかった粒子を選択し、各粒子の輪郭を画像処理し、各粒子の面積を求め、同じ面積を持つ円に置き換えたときの直径を算出し、その平均値より求めた。また、波長変換層となるシート中に含まれている複合酸化物の含有量は、シートから切り出した試料の樹脂層を加熱したトルエンに溶解させて、試料全体の質量に対して残った複合酸化物の量を重量比として求めた。結果を表1に示す。表1の結果から明らかなように、波長変換層の平均厚みが0.03~1.0mmであり、平均粒子径が10.0~23.0μmである複合酸化物の粒子を、エチレン-酢酸ビニル共重合体を主成分とする樹脂層100質量部に対し、0.5~80.0質量部含ませた構成を有する試料試料No.2~6、9~22、27~32、34~47および49は、光の透過率が18以上であり、蛍光強度が2.2×10-3以上であった。波長変換層となるシートを構成するMAl2O4:EuMは、SrまたはBaの平均粒子径が10.0~20.0μmであるとともに、樹脂層を100質量部としたときの含有量が50.0~80.0質量部であり、かつ波長変換層の平均厚みが0.03~0.6mmである試料試料No.15~22および24では、光の透過率が21以上であり、蛍光強度が6.0×10-3以上であった。また、波長変換層となるシートを構成するM2SiO4:EuMは、SrまたはBaの平均粒子径が10.0~20.0μmであるとともに、樹脂層を100質量部としたときの含有量が4.8~80.0質量部であり、かつ波長変換層の平均厚みが0.03~0.6mmである試料試料No.30、31、40~43、45~47および49では、光の透過率が19以上であり、発光強度が3.8×10-3以上であった。これに対し、試料No.1、7、8、23、25、26、33、48および50~52では、光の透過率が18以上、蛍光強度が2.2×10-3以上のいずれかの特性を満足しなかった。